Brevet FR2678419A1 — publié le 19921231

Pièce en céramique supraconductrice pour amenée de courant La présente invention concerne une pièce en céramique supraconductrice pour amenée de courant. L'utilisation des supraconducteurs à très basse température (par exemple à 4,2 K, température de l'hélium liquide) demande que le courant soit conduit par des "amenées de courant" de la zone à température ambiante (I 300 K) à la zone à très basse température. Le problème qui se pose est le transport de courants dont l'intensité soit supérieure à 1000 Ampères. En général les amenées de courant sont réalisées à l'aide de conducteurs métalliques, éventuellement refroidis par les vapeurs du fluide cryogénique Les besoins cryogéniques qui en résultent sont importants, et ne peuvent être réduits en-dessous d'une certaine limite, à cause du lien existant pour un métal entre les conductivités électrique et thermique (loi de Wiedemann Franz). Après l'apparition des céramiques supraconductrices à haute température critique (ex: 93 K pour Y Ba 2 Cu 3069), il a été envisagé de réaliser des amenées de courant mixtes, comprenant un supraconducteur entre la très basse température (ex: 4,2 K) et une température20 intermédiaire (ex: 77 K, température de l'azote liquide), complété par un conducteur métallique entre la température intermédiaire et la température ambiante. La céramique supraconductrice présente en effet l'avantage de ne pas produire de chaleur par effet Joule en régime continu, et d'en produire très peu sous certaines conditions en régime alternatif K(T) étant la conductivité thermique, les pertes théoriques par conduction thermique entre 4,2 K et 77 K définies par 7 Y Kd T, seraient de 4,2 58 KW/mètre pour le cuivre et 1,1 KW/mètre pour une céramique de type Y Ba Cu O. On connaît deux types d'amenées de courant basées sur ce principe qui ont été décrites dans les "Proceedings of Applied Superconductivity Conference" Snowmass Colorado 24 à 28 septembre 1990. La première, mentionnée dans l'article de F Grivon et al: "Y Ba Cu O currents leads for liquid helium temperature applications", comprend un 2 - tube en céramique Y Ba Cu O frittée, de diamètre intérieur 15 mm, de diamètre extérieur 20 mm et de longueur 120 mm capable de transporter un courant de 240 A Il n'est pas possible d'atteindre la valeur souhaitée de 1000 A avec un tube de céramique frittée de ce type présentant une taille raisonnable. La seconde amenée de courant connue, décrite dans l'article de J L. Wu et al "Design and testing leads for liquid helium température applications", comporte un ensemble de vingt barreaux en céramique Y Ba Cu O dont les dimensions sont 88 x 8,5 x 5,4 mm 3 Une telle amenée de courant permet le transport de 1800 A, mais elle présente deux inconvénients: elle est encombrante et sa structure ne permet pas d'aboutir à une réduction suffisante des pertes thermiques vis-à-vis de celles d'un conducteur métallique classique. La présente invention a pour but de proposer une pièce en céramique supraconductrice pour amenée de courant qui soit de réalisation relativement simple et qui soit capable de transporter entre un milieu à très basse température et un milieu à température intermédiaire, un courant de l'ordre de 1000 A avec des pertes thermiques très réduites vis-à-vis de celles d'un conducteur métallique habituel. La présente invention a pour objet une pièce en céramique supraconductrice pour amenée de courant entre une zone à très basse température (par exemple 4,2 K) et une zone à température intermédiaire (par exemple 77 K), comprenant un tube en céramique frittée de la famille Y Ba Cu O, caractérisée par le fait que ledit tube a une longueur supérieure à 50 mm, un diamètre extérieur compris entre 10 et 30 mm, une épaisseur comprise entre 1 et 4 mm, et qu'il présente dans au moins une partie de sa face latérale externe ou interne, entre ses deux extrémités, une zone o ladite céramique est texturée sur une profondeur comprise entre 30 Km et 500 Im. Selon un mode de réalisation préférentiel, ladite zone texturée est constituée par au moins un canal dont la largeur est comprise entre 0,1 mm et 10 mm. Selon une première variante, ledit canal est situé suivant une génératrice de ladite face latérale. Selon une seconde variante, ledit canal a la forme d'une hélice coaxiale avec ledit tube. Dans le cas le plus fréquent, plusieurs canaux seront prévus sur la face latérale externe de la pièce selon l'invention. Les canaux peuvent être réalisés par tout moyen de chauffage localisé créant une fusion superficielle de la céramique frittée Une telle fusion diminue le nombre de joints de grains de la céramique ou élimine certains types de défauts cristallins Il est possible d'aboutir à des canaux présentant une densité de courant critique de l'ordre de 100 A/mm 2 alors que la pièce en céramique frittée proprement dite a une densité de courant critique inférieure à 10 A/mm 2. On peut donc, en choisissant le nombre de canaux, avoir à sa disposition une pièce capable de transporter des courants supérieurs à 1000 A. En outre la structure tubulaire de la pièce selon l'invention est particulièrement favorable à une limitation des pertes du point de vue thermique. Selon un perfectionnement, le tube en céramique frittée d'une pièce selon l'invention peut lui-même être déposé sur un support tubulaire en un matériau isolant, tel que Al 203 ou Mg O, ou en un métal choisi notamment parmi le cuivre, l'argent ou l'acier, ou en un matériau isolant recouvert d'une couche d'un tel métal. Le tube de céramique peut alors être déposé sur ledit support par une technique du type CVD, ablation laser, pulvérisation, etc Ce mode de25 réalisation permet d'accroître la tenue mécanique de la pièce La présence d'un support métallique ou d'une couche de métal constitue une protection pour le supraconducteur lorsque sa température critique est accidentellement dépassée et que le courant n'est pas coupé immédiatement.30 D'autres caractéristiques et avantages de la présente invention apparaîtront au cours de la description suivante de modes de réalisation donnés à titre illustratif mais nullement limitatif. Dans le dessin annexé: La figure 1 est une vue schématique en coupe (ne respectant pas les échelles) d'une pièce supraconductrice selon l'invention. 4 - La figure 2 est une vue schématique en perspective d'une variante de pièce supraconductrice selon l'invention. On voit dans la figure 1 une pièce tubulaire 1 d'axe 2 selon l'invention Elle est constituée d'un support tubulaire métallique 4 en cuivre, de diamètre intérieur 14,8 mm, de diamètre extérieur 15 mm, et de longueur 100 mm. Sur ce support a été déposé de façon connue un tube 3 en céramique Y Ba Cu O frittée, de diamètre extérieur 18 mm La pièce ainsi obtenue a une densité de courant critique inférieure à 10 A/mm 2 On réalise une fusion localisée de la face externe du tube 3 au niveau de canaux 10 suivant des génératrices à l'aide d'un laser C 02 pulsé La fréquence des impulsions est de 700 Hz, avec une puissance de 3 KW/cm 2, et une vitesse de balayage de 50 cm/minute; la largeur du faisceau, définissant la largeur des canaux, est de 300 xm La profondeur des canaux est de 300 %m. On procède alors à un recuit à 9000 C sous oxygène pendant 4 heures de façon à restaurer la phase supraconductrice orthorhombique Chaque canal 10 peut alors supporter une densité de courant critique de 100 A/mm 2. Avec 120 canaux 10 de ce type, on obtient une pièce capable de transporter un courant de 1080 A. Les conditions d'utilisation du laser peuvent varier par exemple dans les limites suivantes: Fréquence des impulsions comprise entre 100 et 1000 Hz, et de préférence comprise entre 500 et 1000 Hz. Puissance comprise entre 1 et 5 KW/cm 2, et de préférence comprise entre 2 et 4 KW/cm 2. Vitesse de balayage comprise entre 10 et 100 cm/minute, et de préférence comprise entre 10 et 50 cm/minute. Largeur traitée comprise entre 0,1 mm et 10 mm. Dans la figure 2, on voit une pièce 20 selon l'invention avec un tube 3 analogue à celui de la figure 1 Le canal 21 en céramique texturée, réalisé comme les canaux 10, a la forme d'une hélice de même axe que le tube 3. Bien entendu l'invention n'est pas limitée aux modes de réalisation -5qui viennent d'être envisagés Dans un cas limite, les divers canaux prévus sur la surface latérale du tube en céramique frittée peuvent être jointifs et recouvrir l'ensemble de cette surface. L'opération de texturation peut être également menée à l'aide d'un anneau chauffant Le chauffage par laser peut être remplacé par tout moyen analogue. On a indiqué que la céramique appartenait à la famille des composés Y Ba Cu O, mais on pourrait également utiliser tout composé de type R Ba 2 Cu 30 o R désigne un lanthanide choisi parmi Y, La, Nd, Sm, Eu, Gd,10 Ho, Er, Tm, Yb, Lu et o y est compris entre 6,9 et 7. J g S -6- REVENDICATIONS 1/ Pièce en céramique supraconductrice pour amenée de courant entre une zone à très basse température et une zone à température intermédiaire, comprenant un tube en céramique frittée de la famille Y Ba Cu O, caractérisée par le fait que ledit tube a une longueur supérieure à 50 mm, un diamètre extérieur compris entre 10 et 30 mm, une épaisseur comprise entre 1 et 4 mm, et qu'il présente dans au moins une partie de sa face latérale externe ou interne, entre ses deux extrémités, une zone o ladite céramique est texturée sur une profondeur comprise entre 30 Xm et 500 Fm. 2/ Pièce en céramique selon la revendication 1, caractérisée par le fait que ladite zone texturée est constituée par au moins un canal dont la largeur est comprise entre 0,1 mm et 10 mm. 3/ Pièce en céramique supraconductrice selon la revendication 2, caractérisée par le fait que ledit canal est situé suivant une génératrice de ladite face latérale. 4/ Pièce en céramique supraconductrice selon la revendication 2, caractérisée par le fait que ledit canal est situé suivant une hélice coaxiale avec ledit tube. / Pièce en céramique supraconductrice selon l'une des revendications précédentes dans laquelle ladite zone est située sur ladite face latérale externe dudit tube et caractérisée par le fait que ledit tube est lui-même déposé sur un support tubulaire. 6/ Pièce en céramique supraconductrice selon la revendication 5, caractérisée par le fait que ledit support tubulaire est en un matériau isolant, tel que A 1203, Mg O. 7/ Pièce en céramique supraconductrice selon la revendication 5, caractérisée par le fait que ledit support tubulaire est constitué d'un tube en matériau isolant muni d'un revêtement métallique. 8/ Pièce en céramique supraconductrice selon la revendication 5, caractérisée par le fait que ledit support tubulaire est en un métal choisi parmi le cuivre, l'argent et l'acier.